(57)【要約】【課題】電波吸収シートの電波吸収領域が広く、さらに電波入射角度の違いによる電波吸収効果の変化の少ない電波吸収シートを製造するのに適した電波吸収シート用ペーストを提供する。【解決手段】膨張黒鉛粉、電波吸収領域調整粉及び弾性を有するバインダーを含有してなる電波吸収シート用ペースト。【選択図】          なし【特許請求の範囲】
【請求項１】
膨張黒鉛粉、電波吸収領域調整粉及び弾性を有するバインダーを含有してなる電波吸収シート用ペースト。
【請求項２】
膨張黒鉛粉が、膨張黒鉛シート粉砕粉であり、かつ膨張黒鉛シート粉砕粉の平均粒径が、１０μｍ〜３００μｍの範囲である請求項１記載の電波吸収シート用ペースト。
【請求項３】
電波吸収領域調整粉が、平均粒径が３０μｍ以下の黒鉛粉、平均粒径が１０μｍ以下の磁性粉又は前記黒鉛粉と磁性粉の混合粉である請求項１又は２記載の電波吸収シート用ペースト。
【請求項４】
弾性を有するバインダーが、エポキシ樹脂と反応する変性ポリアミドイミド樹脂である請求項１〜３のいずれかに記載の電波吸収シート用ペースト。
【請求項５】
膨張黒鉛粉及び電波吸収領域調整粉の配合量が、弾性を有するバインダー（固形分）に対し、１重量％〜６０重量％の範囲である請求項１〜４のいずれかに記載の電波吸収シート用ペースト。
【発明の詳細な説明】
【０００１】
【発明の属する技術分野】
本発明は、電波吸収シート用ペーストに関し、さらに詳しくは電波の周波数及び電波入射角度による吸収特性の変化が少ない比較的高周波領域に電波吸収特性を有する電波吸収シートを製造するのに適した電波吸収シート用ペーストに関する。
【０００２】
【従来の技術】
ＩＴ化社会の急速な発展に伴い、近年、携帯電話を代表とする移動型通信機器及びパーソナルコンピューターが一般的に普及し、電波の利用は拡大の一途を辿っている。
これに伴い上記機器から発生する電波も高周波で周波数領域も必然的に多くなり電波環境は多様化、複雑化し、これらの機器から発生する電磁波により、電子機器の誤作動や電化製品への電波障害を引き起こすばかりでなく、人体への悪影響も懸念されている。
【０００３】
また、最近注目を浴びている高速道路における自動料金支払いシステム（ＥＴＣ）及び類似機構を有するシステムにおいて、前記電磁波の影響による誤作動が懸念されている。
ＥＴＣ及び類似システムを誤作動させる電波の周波数は、５．８ＧＨＺ周辺とされ、現在、前記周波数領域を吸収する材料をパネル化し前記システム周辺に配備し対応を図っている。
【０００４】
しかし、従来の電波吸収シートは、電波吸収体として高価な磁性粉（金属粉）を使用しているため、重量が重く、施工しずらい欠点を有し、さらに吸収する電波領域が１ＧＨＺ以下と比較的低周波領域であること、また電波の入射する角度により大きく吸収特性が低下するなどの問題を有している。
【０００５】
電波入射角度による電波吸収特性向上の一つとして、異方性の異なる磁性粉を使用したシートを数枚積層する方法もあるが、異方性の大きな磁性粉は高コストであり、吸収する周波数領域が狭いなどの問題を含んでいた。
【０００６】
従って、現在使用している電波吸収シートは、使用材料及び製造工程面を考慮すると当然コスト高となってしまう。前記対策法としては、特許文献１に示すように、カーボン粉を吸収材料として使用することも考えられるが、低コスト及び軽量化に関しては対応が可能ではあるが、カーボン粉の異方性が小さいため最も重要な電波吸収特性が低いという欠点を有する。
【０００７】
【特許文献１】
特開平１０−０２７９８６号公報（第１−５頁）
【０００８】
また、電波吸収シートを作製する上で重要になる弾性を有する材料にも問題は多く、一般的に用いられる分子構造中にアクリロニトリル、ブタジエン等を有する高分子量の合成ゴムを使用する場合、多量の有機溶剤で希釈した状態で使用しなければ、電波吸収材と均一に混合ができず、コスト、安全衛生、環境面等に問題を生じさせる。
【０００９】
通常、物性の安定化を図るため、硫黄、加硫促進剤又は過酸化物などにより加硫が行われる。ところが硫黄を使用した場合、加硫時に硫黄化合物の発生や過酸化物を使用した場合の火災の危険性は、現在の環境改善の動きに対し歯止めをかける技術となる。
上記加硫の問題点を考慮した材料として、例えば、エポキシ変性タイプのゴムなども使用できるが、コストや諸物性に問題を残している。
【００１０】
【発明が解決しようとする課題】
本発明は、電波吸収シートの電波吸収領域が広く、さらに電波入射角度の違いによる電波吸収効果の変化の少ない電波吸収シートを製造するのに適した電波吸収シート用ペーストを提供するものである。
【００１１】
【課題を解決するための手段】
本発明は、次のものに関する。
１．  膨張黒鉛粉、電波吸収領域調整粉及び弾性を有するバインダーを含有してなる電波吸収シート用ペースト。
２．  膨張黒鉛粉が、膨張黒鉛シート粉砕粉であり、かつ膨張黒鉛シート粉砕粉の平均粒径が、１０μｍ〜３００μｍの範囲である項１記載の電波吸収シート用ペースト。
３．  電波吸収領域調整粉が、平均粒径が３０μｍ以下の黒鉛粉、平均粒径が１０μｍ以下の磁性粉又は前記黒鉛粉と磁性粉の混合粉である項１又は２記載の電波吸収シート用ペースト。
４．  弾性を有するバインダーが、エポキシ樹脂と反応する変性ポリアミドイミド樹脂である項１〜３のいずれかに記載の電波吸収シート用ペースト。
５．  膨張黒鉛粉及び電波吸収領域調整粉の配合量が、弾性を有するバインダー（固形分）に対し、１重量％〜６０重量％の範囲である項１〜４のいずれかに記載の電波吸収シート用ペースト。
【００１２】
【発明の実態の形態】
本発明になる電波吸収シート用ペーストは、弾性を有するバインダー中に、膨張黒鉛粉及び電波吸収領域調整粉が均一に分散した電波吸収シートである。
詳しくは、電波の周波数が広く、かつ電波入射角度の違いによる吸収特性の変化を減少させるため、使用電波吸収材料の平均粒径、異方性、材質等を最適な組み合わせを行って機能を分担させることで、シート作製時に積層する工程が省略でき、安価に電波吸収シートが製造できることを見出し、本発明を完成するに至った。
【００１３】
使用する膨張黒鉛粉には制限はないが、コストを重視するならば、原料黒鉛として天然黒鉛、人造黒鉛を使用することが好ましい。使用する黒鉛の粒径に制限はなく、要求特性を考慮し粒径の異なる黒鉛を混合して使用することもできる。
使用する膨張黒鉛の形態には制限はなく、得られた膨張黒鉛をそのまま使用しても良く、また膨張黒鉛をシート状に加工し粉砕した膨張黒鉛をシート粉砕粉などが使用できる。
【００１４】
使用するバインダーの一部がポリアミドイミド樹脂である場合、該樹脂との混合時における作業性及び混合時の膨張黒鉛粉の壊れにくさを考慮すると、膨張黒鉛シート粉砕粉を使用することが好ましい。
【００１５】
膨張黒鉛は、例えば原料黒鉛を、酸性物質及び酸化剤を含む溶液中に浸漬して黒鉛層間化合物を生成させる工程及び前記黒鉛層間化合物を加熱して黒鉛結晶のＣ軸方向を膨張させて膨張黒鉛とする工程により製造することができる。これにより膨張した黒鉛が虫状形となり複雑に絡み合った形態となる。
【００１６】
膨張黒鉛の倍率は、特に制限はないが電波の吸収特性を考慮すると、１５０倍以上が好ましく、１５０倍〜３００倍であることがさらに好ましい。
この膨張黒鉛粉を粉砕、分級することで所望の膨張黒鉛粉を分別することができるが、得られた膨張黒鉛粉をシート状に加工し、粉砕、分級し分別して使用することが好ましい。また必要に応じて、使用粉の純度を上げて使用する場合は、高温処理などを行い使用される。
【００１７】
前記の原料黒鉛としては特に制限はないが、天然黒鉛、キッシュ黒鉛、熱分解黒鉛等の高度に結晶が発達した黒鉛が好ましいものとして挙げられる。得られる特性と経済性のバランスを考慮すると天然黒鉛が好ましい。用いる天然黒鉛としては、特に制限はなく、Ｆ４８Ｃ（日本黒鉛（株）製の商品名）、Ｈ−５０（中越黒鉛（株）製の商品名）等の市販品を用いることができる。これらは、鱗片状の粉末の形態で使用することが好ましい。
【００１８】
原料黒鉛の処理に用いられる酸性物質は、一般的に硫酸などの黒鉛の層間に進入して十分な膨張能力を有する酸性根（陰イオン）を発生することができるものが使用される。酸性物質の使用量については特に制限はなく、目的とする膨張倍率で決定され、例えば、黒鉛１００重量部に対して１００重量部〜１０００重量部使用するのが好ましい。
【００１９】
また、酸性物質と共に用いられる酸化剤としては、過酸化水素、過塩素酸カリウム、過マンガン酸カリウム、重クロム酸カリウム等の過酸化物、また硝酸などの酸化作用のある酸を用いることができ、良好な膨張黒鉛を得やすいという観点から過酸化水素が特に好ましい。酸化剤として過酸化水素を用いる場合、水溶液として用いることが好ましく、このとき、過酸化水素の濃度については特に制限はないが、２０重量％〜４０重量％の範囲が好ましい。その使用量についても特に制限はないが、黒鉛１００重量部に対して過酸化水素水として５重量部〜６０重量部の範囲で配合することが好ましい。
【００２０】
酸性物質及び酸化剤は、水溶液の形態で使用することが好ましい。
酸性物質としての硫酸は、適度の濃度で使用されるが、９５重量％以上の濃度のものが好ましく、濃硫酸を使用することが特に好ましい。
【００２１】
前記において、膨張黒鉛シートの製法についても特に制限はないが、一般的には上記で得た膨張黒鉛を、プレス、ロール等で圧力を加えてシート化することが好ましい。膨張黒鉛をシート化したときのシートの厚さ及び嵩密度については特に制限はないが、厚さは０．５ｍｍ〜１．５ｍｍの範囲及び嵩密度は０．２ｇ／ｃｍ３〜１．７ｇ／ｃｍ３の範囲のものが好ましい。
【００２２】
厚さが０．５ｍｍ未満であると、粉砕工程での作業性低下（ハンドリング中にシートが脆く崩れる）を招く傾向があり、１．５ｍｍを超えると粉砕し難くなる傾向がある。
また、嵩密度が０．２ｇ／ｃｍ３未満であると、得られる電波吸収シートの吸収特性が低下する傾向があり、１．７ｇ／ｃｍ３を超えると電波吸収シートの柔軟性が低下する傾向がある。
【００２３】
なお、嵩密度の大きさは、加圧量、ロールギヤップ等の調整により、調整することができる。また膨張黒鉛シートの粉砕は、粗粉砕及び微粉砕により行うことが好ましく、この後、分級によって目的とする粒径及び異方性を有した膨張黒鉛シート粉砕粉を得ることができる。
【００２４】
本発明で好ましいものとして使用する膨張黒鉛シート粉砕粉の嵩密度については特に制限はないが、０．１ｇ／ｃｍ３〜０．４ｇ／ｃｍ３の範囲が好ましい。
膨張黒鉛シート粉砕粉の嵩密度が小さすぎると、目的とする異方性を達成することができなくなる傾向がある。また膨張黒鉛シート粉砕粉の嵩密度が大きすぎると、バインダーとの混合性が悪化しその結果、得られる電波吸収シートの吸収特性が低下する傾向がある。
【００２５】
膨張黒鉛シート粉砕粉の平均粒径についても特に制限はないが、得られる電波吸収シートの吸収特性を考慮すると、数平均粒径で１０μｍ〜３００μｍの範囲が好ましく、２０μｍ〜２５０μｍの範囲がさらに好ましい。数平均粒径が１０μｍ未満であると、異方性が小さ過ぎ、電波吸収効果が小さくなる傾向がある。
一方、数平均粒径が３００μｍを超えると、バインダーとの均一混合が難しくなり、その結果、シート１枚当たりでの吸収特性にバラツキを生じさせる傾向がある。
【００２６】
電波吸収領域調整粉の使用目的は、膨張黒鉛単独で使用して得られる吸収領域より、さらに低周波領域をカバーすることができる。電波吸収領域調整粉としては、例えば平均粒径が３０μｍ以下の黒鉛粉（天然、人造黒鉛含む）、平均粒径が１０μｍ以下の磁性粉等又はこれらを混合して使用することができる。平均粒径が３０μｍを超える黒鉛粉、平均粒径が１０μｍを超える磁性粉使用すると、低周波領域の吸収特性が低下する傾向がある。磁性粉としては例えば、戸田工業（株）製の商品名ＦＡ−７００、ＭＡ−９５１、ＦＬ−９００等が使用できる。
【００２７】
本発明で使用するバインダーとしては、エポキシ樹脂と反応する変性ポリアミドイミド樹脂を用いることが好ましい。
上記の変性ポリアミドイミド樹脂としては、柔軟性及び耐溶剤性に優れた変性ポリアミドイミド樹脂を用いることが好ましく、このような変性ポリアミドイミド樹脂としては、化１〔一般式（Ｉ）〕
【化１】
2004297005.tif 000002
（式中、複数個のＲは、それぞれ独立に炭素数１〜１８のアルキレン基を示し、複数個のＸは、それぞれ独立に炭素数１〜１８のアルキレン基又はアリーレン基を示し、ｍ及びｎは、それぞれ独立に１〜２０の整数を示し、Ｙは３価の有機基を示す）
で表される繰り返し単位を有するポリアミドイミド樹脂を必須成分として含有することが好ましい。
【００２８】
前記、一般式（Ｉ）において、Ｙは３価の有機基であるが、一般にイソシアネート化合物やアミン化合物と反応してポリアミドイミド樹脂を形成する３価のトリカルボン酸無水物の残基である。
【００２９】
ポリアミドイミド樹脂の製造には一般に、酸無水物基を有する３価以上のポリカルボン酸又はその誘導体〔（ａ）成分〕とジイソシアネート化合物〔（ｂ）成分〕を反応させて得ることができる。（ａ）成分としては特に制限はないが、イソシアネート基と反応しうる酸無水物基を有するものであればよく例えば、密着性、コスト面などを考慮すれば、トリメリット酸無水物を用いることが特に好ましい。
【００３０】
また、（ｂ）成分として用いられるジイソシアネート化合物は、例えば、化２〔一般式（ＩＩ）〕
【化２】
2004297005.tif 000003
（式中、複数個のＲは、それぞれ独立に炭素数１〜１８のアルキレン基を示し、ｍは、１〜２０の整数である）
で表されるカーボネートジオール類と化３〔一般式（ＩＩＩ）〕
【化３】
2004297005.tif 000004
〔式中、Ｘは、炭素数１〜１８のアルキレン基又はフェニレン基等のアリーレン基（これはメチル基等の炭素数１〜５の低級アルキル基を置換基として有していてもよい）を示す〕で表されるジイソシアネート類とを無溶媒又は有機溶媒中で反応させることにより得られる。
【００３１】
上記の一般式（ＩＩ）で表されるカーボネートジオール類としては、例えば、ダイセル化学（株）製の商品名ＰＬＡＣＣＥＬ、ＣＤ−２０５、２０５ＰＬ、２０５ＨＬ、２１０、２１０ＰＬ、２１０ＨＬ、２２０、２２０ＰＬ、２２０ＨＬとして市販されるものが挙げられ、これらを単独で又は２種類以上を組み合わせて使用できる。
【００３２】
また、上記の一般式（ＩＩＩ）で表されるジイソシアネート類としては例えば、ジフェニルメタン−２，４′−ジイソシアネート、３，２′−又は３，３′−又は４，２′−又は４，３′−又は５，２′−又は５，３′−又は６，２′−又は６，３′−ジメチルジフェニルメタン−２，４′−ジイソシアネート、３，２′−又は３，３′−又は４，２′−又は４，３′−又は５，２′−又は５，３′−又は６，２′−又は６，３′−ジエチルジフェニルメタン−２，４′−ジイソシアネート、３，２′−又は３，３′−又は４，２′−又は４，３′−又は５，  ２′−又は５，３′−又は６，２′−又は６，３′−ジメトキシジフェニルメタン−２，４′−ジイソシアネート、ジフェニルメタン−４，４′−ジイソシアネート、ジフェニルメタン−３，３′−ジイソシアネート、ジフェニルメタン−３，４′−ジイソシアネート、ジフェニルエーテル−４，４′−ジイソシアネート、ベンゾフェノン−４，４′−ジイソシアネート、ジフェニルスルホン−４，  ４′−ジイソシアネート、トリレン−２，４−ジイソシアネート、トリレン−２，６−ジイソシアネート、ｍ−キシリレンジイソシアネート、ｐ−キシリレンジイソシアネート、ナフタレン−２，６−ジイソシアネート、４，４−′［２，２ビス（４−フェノキシフェニル）プロパン］ジイソシアネート等の芳香族ジイソシアネート化合物を使用することが好ましい。これらは、単独で又は２種類以上組み合わせて使用することができる。
【００３３】
また、ジイソシアネート化合物としては、ヘキサメチレンジイソシアネート、２，２，４−トリメチルヘキサメチレンジイソシアネート、イソホロンジイソシアネート、４，４′−ジシクロヘキシルメタンジイソシアネート、トランスシクロヘキサン−１，４−ジイソシアネート、水添ｍ−キシリレンジイソシアネート、リジンジイソシアネート等の脂肪族又は脂環式ジイソシアネート化合物を用いてもよいが、前記芳香族ジイソシアネート化合物と併用することが好ましい。また、３官能以上のポリイソシアネートを併用してもよい。これらのジイソシアネート化合物は、経日変化を避けるために適当なブロック剤で安定化したものを使用してもよい。ブロック剤としては、アルコール、フェノール、オキシム等があるが、特に制限はない。
【００３４】
前記（ｂ）成分としては、ジイソシアネート化合物〔（ｂ−１）成分という〕が好ましいが、（ｂ−１）成分以外のポリイソシアネート化合物〔（ｂ−２）成分という〕を併用することが、耐熱性の点で好ましい。このようなポリイソシアネート化合物としては、特に制限はなく、例えば、前記した一般式（ＩＩＩ）で表されるジイソシアネート類又は３価以上のポリイソシアネート類を単独で又は２種類以上を組み合わせて使用することができる。
【００３５】
（ｂ−２）成分のポリイソシアネート化合物としては、その総量の５０重量％〜１００重量％が芳香族ジイソシアネート化合物であることが好ましく、耐熱性、溶解性、機械特性、コスト面等のバランスを考慮すれば、４，４′−ジフェニルメタンジイソシアネートがさらに好ましい。
【００３６】
本発明で好ましいものとして用いられる変性ポリアミドイミド樹脂は、エポキシ樹脂、フェノール樹脂、フェノキシ樹脂等の反応成分などを配合して変性ポリアミドイミド樹脂として使用される。
上記エポキシ樹脂としては、例えば、油化シェルエポキシ（株）製の商品名エピコート８２８等のビスフェノールＡ型エポキシ樹脂、東都化成（株）製の商品名ＹＤＦ−１７０等のビスフェノールＦ型エポキシ樹、油化シェルエポキシ（株）製の商品名エピコート１５２、１５４、６０４、日本化薬（株）製の商品名ＥＰＰＮ−２０１、ダウケミカル社製の商品名ＤＥＮ−４３８等のフェノールノボラック型エポキシ樹脂、東都化成（株）製の商品名ＹＨ−４３４等のアミン型エポキシ樹脂などが挙げられ、これらを単独又は２種以上組み合わせて使用することができる。
これらのエポキシ樹脂のうち、１分子中にエポキシ基を３個以上有するアミン型エポキシ樹脂は、耐溶剤性、耐薬品性、耐湿性等の向上の点で好ましい。
【００３７】
上記エポキシ樹脂は、１分子中にエポキシ基を１個だけ有するエポキシ化合物を含んでいてもよい。このようなエポキシ化合物は、ポリアミドイミド樹脂全量に対して２０重量％以下で使用することが好ましい。このようなエポキシ化合物としては、ｎ−ブチルグリシジルエーテル、フェニルグリシジルエーテル、ジブロモフェニルグリシジルエーテル、ジブロモクレジルグリシジルエーテル等がある。また３，４−エポキシシクロヘキシル、メチル（３，４−エポキシシクロヘキサン）カルボキシレート等の指環式エポキシ化合物を使用することができる。
【００３８】
エポキシ樹脂の配合量は、変性ポリアミドイミド樹脂１００重量部に対して、好ましくは１〜５０重量部、より好ましくは２〜４５重量部、さらに好ましくは３〜４０重量部とされる。エポキシ樹脂の配合量が１重量部未満では、耐溶剤性、耐薬品性、耐湿性等が低下する傾向があり、５０重量部を超えると、耐熱性及び粘土安定性が低下する傾向がある。
エポキシ樹脂の添加方法としては、添加するエポキシ樹脂を予め変性ポリアミドイミド樹脂に含まれる溶媒と同一の溶媒に溶解してから添加してもよく、また直接変性ポリアミドイミド樹脂に添加してもよい。
【００３９】
本発明で使用するバインダー（固形分）と膨張黒鉛粉及び電波吸収領域調整粉の混合割合は、目的とする吸収領域及び吸収量により適宜選定する。即ち主材となる膨張黒鉛粉の平均粒径及び異方性により変化するが、例えば数平均粒径が２００μｍの膨張黒鉛シート粉砕粉を使用した場合、バインダー（１００％固形）／膨張黒鉛シート粉砕粉＋電波吸収領域調整粉＝９９／１（重量比）〜４０／６０（重量比）の範囲が好ましく、９７／３（重量比）〜６０／４０（重量比）の範囲がさらに好ましい。
【００４０】
膨張黒鉛シート粉砕粉＋電波吸収領域調整粉のバインダーに対する混合比率が、１〔バインダー（１００％固形）／膨張黒鉛シート粉砕粉＋電波吸収領域調整粉＝９９／１（重量比）〕未満の場合、得られる電波吸収シートの吸収特性が急激に低下する傾向がある。一方、配合比率が６０〔バインダー（１００％固形）／膨張黒鉛シート粉砕粉＋電波吸収領域調整粉＝４０／６０（重量比）〕を超える場合、バインダーとの混合性が悪化するため、得られる電波吸収シートの１枚当たりの吸収特性にバラツキが生じる傾向がある。
【００４１】
また、数平均粒径が６０μｍの膨張黒鉛シート粉砕粉を使用した場合の混合割合は、バインダー（１００％固形）／膨張黒鉛シート粉砕粉＋電波吸収領域調整粉＝９７／３（重量比）〜７０／３０（重量比）の範囲が好ましく、９５／５〜（重量比）７５／２５（重量比）の範囲がさらに好ましい。これらの混合割合から外れた場合、前記したと同様の不具合が発生する傾向がある。
【００４２】
さらに、膨張黒鉛粉と電波吸収領域調整材の配合比率は、膨張黒鉛粉／電波吸収領域調整材＝９９／１（重量比）〜５０／５０（重量比）の範囲が好ましく、９８／２（重量比）〜６５／３５（重量比）の範囲がさらに好ましい。上記の範囲から外れた場合、電波吸収領域調整材の機能が低下する傾向がある。
【００４３】
膨張黒鉛粉及び電波領域調整粉とバインダーを混合してペーストを作製する方法に特に制限はないが、例えば、ニーダ、ライカイ機等を使用して混合すれば、コスト及び混合性の点で好ましい。
また、混合する際は、膨張黒鉛粉が混合中に微粉化しないように、樹脂希釈溶剤量及び混合条件（混合時間及び速度）の最適化を図る必要がある。
【００４４】
得られる電波吸収シート用ペーストの粘度については特に制限はないが、ペースト及びシート作製時の作業性並びに最終製品の電波吸収シートの均一性を考慮すれば、９２Ｐａ・ｓ〜６００Ｐａ・ｓの範囲が好ましく、９５Ｐａ・ｓ〜５００Ｐａ・ｓの範囲がさらに好ましい。上記の範囲から外れた場合、作業性の低下及び最終製品となる電波吸収シート中の電波吸収材の分散性が悪化する傾向がある。
【００４５】
電波吸収シート用ペースト作製時、粘度調整のために使用する溶媒についても特に制限はないが、パインダーとして使用する樹脂と相溶性がよく、また作業時（室温）に揮発性が少なく、硬化時（８０℃〜１８０℃の範囲）に乾燥性のよいものを用いることが好ましい。
【００４６】
上記混合物（ペースト）を電波吸収体の最終製品であるシートにする方法についても特に制限はなく、例えばスクリーン印刷機を応用してシート化する方法、量産性を考慮するなら、ベルトコンベア、コータ、トンネル乾燥機及び巻取り機から構成される装置を用いてシート化する方法などがある。
【００４７】
【実施例】
以下、実施例により本発明を説明する。
実施例１
（１）  バインダー（エポキシ変性ポリアミドイミド樹脂溶液）の製造
攪拌機、油水分離器付き冷却管、窒素導入管及び温度計を備えた５リットルの四つ口フラスコに、ＰＬＡＣＣＥＬ  ＣＤ−２２０（ダイセル化学（株）製、１，６−ヘキサンジオール系ポリカーボネートジオールの商品名）１０００ｇ（０
．５０モル）及び４，４−ジフェニルメタンジイソシアネート化合物２５０．２７ｇ（１．００モル）とγ―ブチロラクトン８３３．５２ｇを仕込み、１４０℃まで昇温し、さらに１４０℃で５時間反応させ、ジイソシアネート化合物〔一般式（Ｉ）において、Ｒがすべてヘキサメチレン基を示し、Ｘがジフェニルメタン基を示し、ｍ＝１３、ｎ＝１であるジイソシアネート化合物（ｂ−１）〕成分を得た。
【００４８】
さらに、この反応液に（ａ）成分として無水トリメリット酸２８８．２０ｇ  （１．５０モル）、（ｂ−２）成分として４，４−ジフェニルメタンジイソシアネート１２５．１４ｇ（０．５０モル）及びγ―ブチロラクトンで希釈１３６１．１４ｇを仕込み、１６０℃まで昇温した後、６時間反応させて数平均分子量が１８，０００の樹脂を得た。得られた樹脂をγ―ブチロラクトンで希釈し、粘度１６０Ｐａ・ｓ、不揮発分５２重量％の変性ポリアミドイミド樹脂溶液を得た。
なお、（ｂ−１）成分／（ｂ−２）成分のモル比は、０．５／０．５である。
【００４９】
次に、上記で得られた変性ポリアミドイミド樹脂溶液の樹脂分１００重量部に対してＹＨ−４３４（東都化成（株）製、アミン型エポキシ樹脂の商品名、エポキシ当量約１２０、エポキシ基４個／分子）１０重量部を加え、γ―ブチロラクトンで希釈して、粘度９０Ｐａ・ｓ及び不揮発分５０％のバインダー（エポキシ変性ポリアミドイミド樹脂溶液）を得た。
【００５０】
（２）  膨張黒鉛粉の製造
板厚が１．０ｍｍ及び嵩密度が１．０ｇ／ｃｍ３の膨張黒鉛シート（日立化成工業（株）製、商品名カーボフィットＨＧＰ−１０５）を粗粉砕及び微粉砕機で粉砕し、得られた粉砕粉を分級し、数平均粒径が６０μｍの膨張黒鉛シート粉砕粉を得た。
【００５１】
（３）  混合物の製造
（１）で得たバインダー１００ｇ（不揮発分５０％、固形樹脂分５０ｇ）、
（２）で得た数平均粒径が６０μｍの膨張黒鉛シート粉砕粉６．７５ｇ、平均粒径が１２μｍの天然黒鉛（日本黒鉛（株）製、商品名ＣＳＰ）０．７５ｇ〔膨張黒鉛シート粉砕粉／天然黒鉛＝９０／１０（重量比）…バインダーに対し１５重量％〕及びγ―ブチロラクトン１３ｇを、混合用乳鉢に計り取り、スプ―ンで軽く混ぜ合わせた。このものをさらに自動混合機（ニットー工業（株）製、商品名ＡＮＭ２００ＷＥＳ型）を使用し、１５分間混合し、電波吸収シート用ペーストを得た。
【００５２】
実施例２
実施例１（３）の混合物のうち、平均粒径が１２μｍの天然黒鉛に替えて、平均粒径が１．２５μｍの磁性粉（戸田工業（株）製、商品名ＦＡ−７００）を配合した以外は、実施例１と同様の組成、配合量及び実施例１と同様の工程を経て電波吸収シート用ペーストを得た。
【００５３】
比較例１
実施例１（３）の混合物のうち、数平均粒径が６０μｍの膨張黒鉛シート粉砕粉を配合せず、平均粒径が１２μｍの天然黒鉛（日本黒鉛（株）製、商品名ＣＳＰ）を５．２５ｇ（電波吸収材の７０重量％）配合にした以外は、実施例１と同様の組成、配合量及び実施例１と同様の工程を経て電波吸収シート用ペーストを得た。
【００５４】
次に、厚さが０．１ｍｍ、縦及び横の寸法が１５０ｍｍのアルミ板を予め、減圧吸着型のスクリーン印刷用卓上ボード（ミノ社製）にセットし、ナイフコータ（塗工ギャップ１．６ｍｍ）を用い、実施例１、２及び比較例１で得た電波吸収シート用ペーストを３枚ずつ塗工した。この後１３０℃に加熱した防爆乾燥機を用い、３０分間熱処理して使用溶剤を除去し、各々３枚ずつの乾燥シートを得た。
【００５５】
次いで、得られた各々の乾燥シートを３枚重ね、平板作製用圧縮成形用金型  （金型ギャップ０ｍｍ、成形面積１５０．５ｍｍ２）を使用し、１６０℃に加熱した７０トン自動プレスを用い、成形板厚調整スペーサ１．６ｍｍ及び面圧力３ＭＰａの条件で５分間成形し、板厚が１．６ｍｍの積層型軽量電波吸収シートを得た。
【００５６】
上記で得られた電波吸収シート用ペーストの粘度及び該ペーストを用いて得られた電波吸収シートの電波吸収特性を下記に示す方法で測定した。その結果を表１に示す。
粘度測定…ブルックフィールド型粘度計、回転数（１０ｍｉｎ−１）、２５℃
電波吸収特性の測定方法
2004297005.tif 000005
【００５７】
【表１】
2004297005.tif 000006
【００５８】
表１に示されるように、実施例１及び２で得た電波吸収シート用ペーストを用いて得られた電波吸収シートは、比較例１で得た電波吸収シート用ペースを用いて得られた電波吸収シートに比較し、７６．５ＧＨＺ及び５．８ＧＨＺにおける電波吸収特性が優れていることが明らかである。
【００５９】
【発明の効果】
本発明の電波吸収シート用ペーストは、電波吸収シートの電波吸収領域が広く、さらに電波入射角度の違いによる電波吸収効果の変化の少ない電波吸収シートを製造するのに適した電波吸収シート用ペーストであり、工業的に好適である。